(57)【要約】【課題】  製造業者の指定する量の３倍の遅延形ＡＥ減水剤を添加しても、異常な凝結遅延を発生しない異常凝結遅延防止普通ポルトランドセメントを提供する。【解決手段】  全ＳＯ３量が２．０〜３．０重量％、そのうち石膏などとして添加されるＳＯ３量が０．９重量％以上で、添加される遅延形ＡＥ減水剤を製造業者が指定する量の３倍としたときのモルタルの凝固の終結時間が３５時間以内であるので、製造業者が指定する量の３倍の遅延形ＡＥ減水剤を添加しても、例えばモルタルまたはセメントを暖めるなどの凝結を促進させる各種の対策を施さなくても、異常な凝結遅延を発生しない。【選択図】図１
2005112654.tif 000002
【特許請求の範囲】
【請求項１】
セメント中に含有される全ＳＯ３量が２．０〜３．０重量％、そのうち石膏などとして添加されるＳＯ３量が０．９重量％以上で、
添加される『ＪＩＳ  Ａ  ６２０４「コンクリート用化学混和剤」４. 種類』に記載された遅延形ＡＥ減水剤がリグニンスルホン酸系遅延形ＡＥ減水剤で、該リグニンスルホン酸系遅延形ＡＥ減水剤を、『ＪＩＳ  Ａ  ６２０４「コンクリート用化学混和剤」６．１．２ｃ）１ｍ３当たりの化学混和剤の使用量』に記載の製造業者の指定する量の３倍を使用した外は、『ＪＩＳ  Ｒ  ５２０１「セメントの物理試験方法」１０．強さ試験』に記載された方法に則ってモルタルを作成し、得られたモルタルを『ＪＩＳ  Ａ  ６２０４「コンクリート用化学混和剤」付属書１「コンクリートの凝結時間試験方法」』にしたがって測定したとき、前記モルタルの凝結の終結時間が、３５時間以内である異常凝結遅延防止普通ポルトランドセメント。
【請求項２】
『ＪＩＳ  Ｒ  ５２０１「セメントの物理試験方法」７. 粉末度試験』による比表面積が、２５００〜４０００ｃｍ２／ｇである請求項１記載の異常凝結遅延防止普通ポルトランドセメント。
【請求項３】
『ＪＩＳ  Ｒ  ５２０１「セメントの物理試験方法」８. 凝結試験』におけるセメントペーストの凝結の始発時間が１時間〜３時間で、このセメントペーストの凝結の終結時間が２時間３０分〜５時間である請求項１または請求項２に記載の異常凝結遅延防止普通ポルトランドセメント。
【発明の詳細な説明】
【技術分野】
【０００１】
この発明は、異常凝結遅延防止普通ポルトランドセメント、詳しくは遅延形ＡＥ減水剤を過剰に添加しても、作製されたモルタルおよびコンクリートが著しい凝結遅延を起こさない異常凝結遅延防止普通ポルトランドセメントに関する。
【背景技術】
【０００２】
普通ポルトランドセメントの凝結に影響を及ぼす要因として、石膏の量および形態のほかに、ＳＯ３量、クリンカー鉱物組成、セメントの粉末度、微量成分、アルカリ量などが挙げられる。
これらの要因を管理しながら、セメントペースト、モルタル、コンクリートの凝結時間の調節が行われている。その場合の凝結時間は、『ＪＩＳ  Ｒ  ５２０１「セメントの物理試験方法」８. 凝結試験』、『ＪＩＳ  Ａ  ６２０４「コンクリート用化学混和剤」付属書１「コンクリートの凝結時間試験方法」』等に準拠して測定されている。普通ポルトランドセメントの凝結に大きな影響を及ぼす石膏については、添加量が多すぎるとセメント硬化体が膨張するなどの問題が生じる。そのため、ＪＩＳ規格では普通ポルトランドセメント中のＳＯ３量の上限値が３．０重量％と規定されている。
【０００３】
普通ポルトランドセメントがコンクリートとして使用された場合のコンクリートの凝結促進および凝結遅延に及ぼす要因として、普通ポルトランドセメントの成分のほかに、コンクリート用化学混和剤の種類および添加量が挙げられる。コンクリート用化学混和剤については、ＡＥ減水剤、ＡＥ剤、減水剤、高性能ＡＥ減水剤、流動化剤、促進剤、急結剤、遅延剤、超遅延剤など多くの種類があり、その添加量によって凝結促進および凝結遅延の程度も大きく変化する。そのため、その種類毎に１ｍ３当たりの使用量について、『ＪＩＳ  Ａ  ６２０４「コンクリート用化学混和剤」』に製造業者の指定する量が記載されている。
コンクリート用化学混和剤の一種として、リグニンスルホン酸系遅延形ＡＥ減水剤（以下、ＬＳ系遅延形ＡＥ減水剤）が知られている。ＬＳ系遅延形ＡＥ減水剤が、非特許文献１に示すように、通常のコンクリートの製造時に過添加されるケースは、流動性改善を目的として製造業者の指定する量の２倍量程度までである。ただし、計量および人為的なミスなどで３倍量までは添加されるケースもあるが、４倍量添加されることはほとんどない。
【発明の開示】
【発明が解決しようとする課題】
【０００４】
ところで、ＬＳ系遅延形ＡＥ減水剤の過添加によるコンクリートの凝結遅延が強度に及ぼす影響については、凝結遅延が生じても時間が経過し、普通ポルトランドセメントの水和が始まれば、通常通りの強度が得られる。ただし、これはその添加量が製造業者の指定量の３倍までである。４倍量以上添加されると強度発現に異常をきたす可能性がある。
したがって、３倍までのＬＳ系遅延形ＡＥ減水剤の過添加であれば、普通ポルトランドセメントの水和を促進させて強度発現を促すことが可能である。ただし、それにはコンクリート養生期間を延長する必要があった。または、コンクリートをヒータなどにより暖めるといった対策を施さなければならなかった。そのため、これらの対策がとれない場合は、打設したコンクリートを除去し、コンクリートを打設し直さなければならなかった。
この発明は、製造業者の指定する量の３倍のＬＳ系遅延形ＡＥ減水剤を添加しても、異常な凝結遅延を発生しない普通ポルトランドセメントを提供することを目的としている。
【課題を解決するための手段】
【０００５】
請求項１に記載の発明は、セメント中に含有される全ＳＯ３量が２．０〜３．０重量％、そのうち石膏などとして添加されるＳＯ3 量が０．９重量％以上で、添加される『ＪＩＳ  Ａ  ６２０４「コンクリート用化学混和剤」４. 種類』に記載された遅延形ＡＥ減水剤がリグニンスルホン酸系遅延形ＡＥ減水剤で、該リグニンスルホン酸系遅延形ＡＥ減水剤を、『ＪＩＳ  Ａ  ６２０４「コンクリート用化学混和剤」６．１．２ｃ）１ｍ3 当たりの化学混和剤の使用量』に記載の製造業者の指定する量の３倍を使用した外は、『ＪＩＳ  Ｒ  ５２０１「セメントの物理試験方法」１０．強さ試験』に記載された方法に則ってモルタルを作成し、得られたモルタルを『ＪＩＳ  Ａ  ６２０４「コンクリート用化学混和剤」付属書１「コンクリートの凝結時間試験方法」』にしたがって測定したとき、前記モルタルの凝結の終結時間が、３５時間以内である異常凝結遅延防止普通ポルトランドセメントである。
【０００６】
ＳＯ３を添加する原料としては、凝結や出来あがるコンクリート構造物に負の影響を及ぼさず、かつ水溶性硫酸イオンを与えるものであればよい。
普通ポルトランドセメントに含有される全ＳＯ３量が２．０重量％未満では、『ＪＩＳ  Ａ  ６２０４「コンクリート用化学混和剤」６．１．２ｃ）１ｍ３当たりの化学混和剤の使用量』に記載の製造業者の指定する量の３倍のＬＳ系遅延形ＡＥ減水剤を添加した場合に著しい凝結遅延が生じる。また、３．０重量％を超えるとＪＩＳ規格を外れることになり、モルタルおよびコンクリートでの膨張が増大し、ひび割れが発生しやすくなる。
普通ポルトランドセメントに石膏として添加されるＳＯ３量が０．９重量％未満では、『ＪＩＳ  Ａ  ６２０４「コンクリート用化学混和剤」６．１．２ｃ）１ｍ３当たりの化学混和剤の使用量』に記載の製造業者の指定する量の３倍のＬＳ系遅延形ＡＥ減水剤を添加した場合に著しい凝結遅延が生じるという不都合が生じる。従って、本発明で石膏として添加される好ましいＳＯ３量は０．９〜２．０重量％である。
【０００７】
『ＪＩＳ  Ａ  ６２０４「コンクリート用化学混和剤」４. 種類』には、減水剤、ＡＥ減水剤、高性能ＡＥ減水剤などの遅延形の減水剤が記載されている。ここでは、リグニンスルホン酸系遅延形ＡＥ減水剤が採用される。
『ＪＩＳ  Ａ  ６２０４「コンクリート用化学混和剤」６．１．２ｃ）』には、１ｍ３当たりの化学混和剤の使用量が記載されている。本発明では、ここに記載された製造業者の指定する量の３倍のリグニンスルホン酸系遅延形ＡＥ減水剤を使用しても、凝結の終結時間が実際の施工現場で許容できる範囲の普通ポルトランドセメントを提供する。ここでいう３倍とは、±３％の誤差を含む。
【０００８】
混和剤を過添加したモルタルの凝結試験方法は、以下の通りに行う。
『ＪＩＳ  Ｒ  ５２０１「セメントの物理試験方法」１０．強さ試験』に則って試験に使うモルタルを作成する。具体的には、以下の通りである。
（１）練り混ぜ機は、『ＪＩＳ  Ｒ  ５２０１「セメントの物理試験方法」１０．１（１）』の練り混ぜ機を使用する。
（２）標準砂は、『ＪＩＳ  Ｒ  ５２０１「セメントの物理試験方法」１０．２』の砂を使用する。
（３）温度と湿度は、『ＪＩＳ  Ｒ  ５２０１「セメントの物理試験方法」１０．３』に従い、２０℃と５０％Ｒ．Ｈ．以上とする。
（４）モルタルの配合は、『ＪＩＳ  Ｒ  ５２０１「セメントの物理試験方法」１０．４．２』に従い、セメントが４５０ｇ、標準砂が１３５０ｇ、水が２２５ｇとする。この練り量は、凝結試験用モルタル約１／３個分に相当する。そのため、混練は３〜４バッチ必要となる。
（５）練り混ぜ水には混和剤を含む。練り上がりのモルタルにおいて所定量の混和剤を含むように混和剤を計量し、次いで、水で全量を２２５gとする。
（６）練混ぜ方法は、『ＪＩＳ  Ｒ  ５２０１「セメントの物理試験方法」１０．４．３』に従い、練り混ぜ時間は休止時間を含めて４分間とする。
【０００９】
モルタルの凝結時間は、『ＪＩＳ  Ａ  ６２０４「コンクリート用化学混和剤」付属書１「コンクリートの凝結時間試験方法」』に則って測定される。具体的には、以下の通りである。
（１）器具は、『ＪＩＳ  Ａ  ６２０４「コンクリート用化学混和剤」付属書１「コンクリートの凝結時間試験方法」２．』に規定されるものを使用する。
（２）試料は、前記によって得られたモルタルをそのまま使用する(５ｍｍでふるわない)。
（３）試験方法は、『ＪＩＳ  Ａ  ６２０４「コンクリート用化学混和剤」付属書１「コンクリートの凝結時間試験方法」４．』に従う。ただし、『ＪＩＳ  Ａ  ６２０４「コンクリート用化学混和剤」付属書１「コンクリートの凝結時間試験方法」４．（２）』に関しては、前記練混ぜの最後のバッチの時刻とする。
（４）計算は、『ＪＩＳ  Ａ  ６２０４「コンクリート用化学混和剤」付属書１「コンクリートの凝結時間試験方法」５．』に従う。
【００１０】
近年、セメント工場では製造コストを削減するため、高硫黄含有のオイルコークスを使用する場合がある。これにより、クリンカー中のＳＯ３量の変動が大きくなる傾向にある。また、クリンカー中のＳＯ３量は、ロータリーキルンの運転状況によっても大きく変動することがある。クリンカー中のＳＯ３量の変動によってクリンカーの鉱物組成も変り、また、それによってクリンカーを粉砕しながら添加する石膏量を変えねばならず、その結果としてセメントのＳＯ３量が変化し、これがセメントの品質に悪影響を及ぼすことが予想された。
そこで、クリンカー中のＳＯ３量の変動が、普通ポルトランドセメントの品質に及ぼす影響を調べた。その結果、クリンカー中のＳＯ３量が多くなり、添加する石膏が少なくなった普通ポルトランドセメントは、ＬＳ系遅延形ＡＥ減水剤を『ＪＩＳ  Ａ  ６２０４「コンクリート用化学混和剤」６．１．２ｃ）１ｍ３当たりの化学混和剤の使用量』に記載の製造業者の指定量の３倍を添加すると、異常な凝結遅延が発生しやすくなることがわかった。この異常な凝結遅延の判定は、前述の混和剤を過添加したモルタルの凝結試験方法に基づいて測定されたモルタルの凝結の終結時間により評価できることもわかった。この判定でのモルタルの終結時間は３５時間である。ここでは、３５時間以内の場合を異常な凝結遅延を発生しない合格セメント、３５時間を超える場合を異常な凝結遅延が発生する不合格セメントとして判定する。
【００１１】
ただし、実際に普通ポルトランドセメントが使用されるのは、ほとんどの場合、モルタルではなくコンクリートである。そこで、市販の普通ポルトランドセメントを調査し、不合格と判定された普通ポルトランドセメントのモルタルの終結時間と、この普通ポルトランドセメントを使用したコンクリートの終結時間の対応を調べた。
コンクリートの終結時間の測定は、後述する『ＪＩＳ  Ａ  ６２０４「コンクリート用化学混和剤」付属書１「コンクリートの凝結時間試験方法」』に従った。
その結果、添加された石膏量と凝結時間に相関は見られるものの、モルタルほど明瞭ではなかった。これには、図３のグラフと図４のグラフとの対比から明らかなように、コンクリートの終結時間の変動幅が、モルタルに比べて小さかったことも影響したと考えられる。しかしながら、ＬＳ系遅延形ＡＥ減水剤を製造業者の指定量の３倍添加したコンクリートの凝結試験結果を整理すると、以下のようなことがわかる。
【００１２】
合格セメントを用いたコンクリートでは、コンクリートの凝結が終結するまでの時間が、５５時間を超えるものはない。全て、５５時間以内で固まる（図４のグラフ）。不合格品の中にも５５時間以内で固まるものがある。よって、コンクリートの凝結の終結時間は、この５５時間がモルタルの凝結の終結時間である３５時間に対応するものと考察される。したがって、ここではコンクリートの凝結の終結が５５時間以下のものを合格コンクリート、５５時間を超えるものを不合格コンクリートと呼称する。
【００１３】
ここで、図３のグラフに示す合格モルタルと、図４のグラフに示す合格コンクリートの対応を確認する。すなわち、モルタルで合格するセメントは、コンクリートでも合格することがわかる。また、モルタルでは不合格でもコンクリートでは合格する場合もある。これと反対に、モルタルで合格したセメントがコンクリートでは不合格となるケースはなかった。その結果、請求項１に記載のモルタル凝結試験による判定は、普通ポルトランドセメントに対して有効な管理試験であることがわかった。
請求項１に記載のモルタル凝結試験によるモルタルの凝結の終結時間が３５時間を超えると、工事の期間が長くなるという不都合が生じる。好ましいモルタルの凝結の終結時間は２０〜３５時間である。
【００１４】
請求項２に記載の発明は、『ＪＩＳ  Ｒ  ５２０１「セメントの物理試験方法」７. 粉末度試験』による比表面積が、２５００〜４０００ｃｍ２／ｇである請求項１記載の異常凝結遅延防止普通ポルトランドセメントである。
『ＪＩＳ  Ｒ  ５２０１「セメントの物理試験方法」７. 粉末度試験』とは、『ＪＩＳ  Ｒ  ５２０１「セメントの物理試験方法」７．１．１』に記載のブレーン空気透過装置で比表面積を測定するというセメントの粉末度の試験である。
普通ポルトランドセメントの比表面積が２５００ｃｍ２／ｇ未満では、初期材齢の強度発現が悪くなる。更に、『ＪＩＳ  Ｒ  ５２０１「ポルトランドセメント」３．品質』の普通ポルトランドセメントの規定を満足しない。また、４０００ｃｍ２／ｇを超えると、初期材齢の強度が出すぎて、長期材齢の強度発現が悪くなり、粉砕コストも上昇する。
【００１５】
請求項３に記載の発明は、『ＪＩＳ  Ｒ  ５２０１「セメントの物理試験方法」８. 凝結試験』におけるセメントペーストの凝結の始発時間が１時間〜３時間で、このセメントペーストの凝結の終結時間が２時間３０分〜５時間である請求項１または請求項２に記載の異常凝結遅延防止普通ポルトランドセメントである。
『ＪＩＳ  Ｒ  ５２０１「セメントの物理試験方法」８. 凝結試験』とは、機械練りと手練りの場合があり、セメントに標準軟度という所定の柔らかさになるまで水を加えて練り混ぜたセメントペーストを使用し、『ＪＩＳ  Ｒ  ５２０１「セメントの物理試験方法」８．１』に記載のビカー針装置を用いて始発時間と終結時間を測定するというセメントペーストの凝結に関する試験である。
【００１６】
セメントペーストの凝結の始発時間が１時間未満では、モルタルおよびコンクリートが早く固まり、コテ押さえ等に要する十分な作業時間を確保できなくなる。更に、『ＪＩＳ  Ｒ  ５２０１「ポルトランドセメント」３．品質』の普通ポルトランドセメントの規定を満足しない。
また、３時間を超えると、モルタルおよびコンクリートがなかなか固まらず、施工時間が長くなり、工期が遅れる。セメントペーストの凝結の好ましい始発時間は、1〜３時間である。
セメントペーストの凝結の終結時間が２時間３０分未満では、モルタルおよびコンクリートが早く固まり、コテ押さえ等に要する十分な作業時間を確保できなくなる。
また、５時間を超えると、モルタルおよびコンクリートがなかなか固まらず、施工時間が長くなり、工期が遅れる。セメントペーストの凝結の好ましい終結時間は２時間３０分〜５時間である。
【非特許文献１】藤本洋一、「ある工事で発生したコンクリートの硬化不良現象」、コンクリート・ジャーナル、Ｖｏｌ１．９、Ｎｏ．１２、１９７１年１２月号、Ｐ１２〜Ｐ１７
【発明の効果】
【００１７】
この発明の異常凝結遅延防止普通ポルトランドセメントによれば、全ＳＯ３量が２．０〜３．０重量％、そのうち石膏などとして添加されるＳＯ３量が０．９重量％以上で、添加されるＬＳ系遅延形ＡＥ減水剤を製造業者が指定する量の３倍としたときのモルタルの凝固の終結時間が３５時間以内である。そのため、製造業者が指定する量の３倍の遅延形ＡＥ減水剤を添加しても、例えばモルタルまたはコンクリートを暖めるなどの凝結を促進させる各種の対策を施さなくても、異常な凝結遅延を発生しない。
【発明を実施するための最良の形態】
【００１８】
以下、この発明の実施例について図面を参照して説明する。
【実施例１】
【００１９】
宇部三菱セメント（株）、太平洋セメント(株)、住友大阪セメント(株)、(株)トクヤマ社製の普通ポルトランドセメントを使用した。また、これらの普通ポルトランドセメントに純薬石膏を更に添加したものを使用した。コンクリート用化学混和剤は、(株)エヌエムビー社製のＬＳ系遅延形ＡＥ減水剤ポゾリスＮｏ．８を使用した。ＬＳ系遅延形ＡＥ減水剤は、『ＪＩＳ  Ａ  ６２０４「コンクリート用化学混和剤」４. 種類』に記載されたものである。そのＬＳ系遅延形ＡＥ減水剤の添加量は、『ＪＩＳ  Ａ  ６２０４「コンクリート用化学混和剤」６．１．２ｃ）１ｍ３当たりの化学混和剤の使用量』に記載の製造業者の指定する量の３倍である。また、このＬＳ系遅延形ＡＥ減水剤が添加された普通ポルトランドセメントの比表面積は、『ＪＩＳ  Ｒ５２０１「セメントの物理試験方法」７. 粉末度試験』による比表面積で、２９００〜３７００ｃｍ２／ｇである。
【００２０】
得られた普通ポルトランドセメントから、ＪＩＳ  Ｒ  ５２０１「セメントの物理試験方法」１０．強さ試験に記載された方法に則ってモルタルを作成する。具体的には、以下の通りである。練り混ぜ機として、『ＪＩＳ  Ｒ  ５２０１「セメントの物理試験方法」１０．１（１）』の練り混ぜ機を使用し、標準砂として、『ＪＩＳ  Ｒ  ５２０１「セメントの物理試験方法」１０．２』の砂を使用する。温度は２０℃、湿度は５０％Ｒ．Ｈ．以上とする。
モルタルの配合は、セメントが４５０ｇ、標準砂が１３５０ｇ、水が２２５ｇとする。練り混ぜ水には混和剤を含ませる。練り上がりのモルタルにおいて所定量の混和剤を含むように混和剤を計量し、次いで、水で全量を２２５ｇとする。練混ぜ方法は、『ＪＩＳ  Ｒ  ５２０１「セメントの物理試験方法」１０．４．３』に従い、練り混ぜ時間は休止時間を含めて４分間とする。
【００２１】
その後、モルタルをＪＩＳ  Ａ  ６２０４「コンクリート用化学混和剤」付属書１「コンクリートの凝結時間試験方法」に則って、モルタルの凝結の終結時間を測定する。具体的には、器具としては、『ＪＩＳ  Ａ  ６２０４「コンクリート用化学混和剤」付属書１「コンクリートの凝結時間試験方法」２．』に規定されるものを使用する。試料は、前記モルタルをそのまま使用する。試験方法は、『ＪＩＳ  Ａ  ６２０４「コンクリート用化学混和剤」付属書１「コンクリートの凝結時間試験方法」４．』に従う。ただし、『ＪＩＳ  Ａ  ６２０４「コンクリート用化学混和剤」付属書１「コンクリートの凝結時間試験方法」４．（２）』に関しては、前記練混ぜの最後のバッチの時刻とする。計算は、『ＪＩＳ  Ａ  ６２０４「コンクリート用化学混和剤」付属書１「コンクリートの凝結時間試験方法」５．』に従う。その結果を表１および図１のグラフに示す。モルタルの凝結の終結時間が３５時間以下であれば合格モルタル（○）とし、この終結時間が３５時間を超えると不合格モルタル（×）とする。ここでは、モルタルが合格となるセメントを合格セメント、不合格となるセメントを不合格セメントと呼称する。
【００２２】
【表１】
2005112654.tif 000003
【００２３】
また、前記普通ポルトランドセメントおよびＬＳ系遅延形ＡＥ減水剤を使用し、『ＪＩＳ  Ａ  ６２０４「コンクリート用化学混和剤」６．１コンクリート試験』に記載された方法に則ってコンクリートを作成する。具体的には、コンクリートの配合は、単位セメント量が２９１ｋｇ／ｍ３、水セメント比（Ｗ／Ｃ）が５４．０％、細骨材率（ｓ／ａ）が４８．０％、ＬＳ系遅延形ＡＥ減水剤（ポゾリスＮｏ．８）をセメント量に対し０．７５％添加する条件とした。コンクリートの練混ぜは、容量５５リットルのパン形強制練りミキサを使用し、２０℃・８０％Ｒ．Ｈ．の環境条件で、セメント、細骨材および粗骨材を投入後、３０秒間空練りし、水およびＬＳ系遅延形ＡＥ減水剤を投入後、９０秒間練混ぜた。これにより、コンクリートが作製される。
【００２４】
その後、『ＪＩＳ  Ａ  ６２０４「コンクリート用化学混和剤」付属書１「コンクリートの凝結時間試験方法」』に則って、コンクリートの凝結の終結時間を測定する。具体的には、上記のコンクリートを呼び寸法が５ｍｍのふるいでふるって粗骨材を除去したモルタルについて、『ＪＩＳ  Ａ  ６２０４「コンクリート用化学混和剤」付属書１「コンクリートの凝結時間試験方法」２．１』記載のスプリングによる貫入抵抗試験装置を使用し、凝結時間を測定した。この貫入抵抗が２８．０Ｎ／ｍｍ２になるまでの経過時間を測定するという試験により、コンクリートの凝結の終了時間を測定する。その結果を表１および図２のグラフに示す。コンクリートの凝結の終結時間が５５時間以下であれば合格コンクリート（○）とし、この終結時間が５５時間を超えると不合格コンクリート（×）とする。ここでは、コンクリートが合格となるセメントを合格セメント、不合格となるセメントを不合格セメントと呼称する。
【００２５】
表１および図１，図２のグラフから明らかなように、ＬＳ系遅延形ＡＥ減水剤が添加された普通ポルトランドセメントに含まれる全ＳＯ3 量が２．０〜３．０重量％で、しかも石膏などの添加されるＳＯ3 量が０．９重量％以上の場合で、モルタルはそのほとんどが合格モルタルとなり、コンクリートはその全てが合格コンクリートとなった。その結果、製造業者の指定する量の３倍の遅延形ＡＥ減水剤を添加しても、モルタルまたはコンクリートに異常な凝結遅延が発生しなかった。
【００２６】
以上説明したように、従来から普通ポルトランドセメント中のＳＯ３量を増加させると凝結遅延が抑制され、ＬＳ系遅延形ＡＥ減水剤を過添加すれば著しく凝結が遅延するということは知られている。しかしながら、この発明のようにＬＳ系遅延形ＡＥ減水剤を製造業者の指定量の３倍という過添加されたモルタルまたはコンクリートの凝結を制御する手段として、セメント中の全ＳＯ３量と添加石膏ＳＯ３量との関係を系統的に検討調査し、それを解決したものは存在しない。
【図面の簡単な説明】
【００２７】
【図１】この発明の一実施例に係る異常凝結遅延防止普通ポルトランドセメントから得られた合格モルタルと、従来の普通ポルトランドセメントから得られた不合格モルタルとにおいて、全ＳＯ３量と、石膏などとして添加されたＳＯ３量との関係を示すグラフである。
【図２】この発明の一実施例に係る異常凝結遅延防止普通ポルトランドセメントから得られた合格コンクリートと、従来の普通ポルトランドセメントから得られた不合格コンクリートとにおいて、全ＳＯ３量と、石膏などとして添加されたＳＯ３量との関係を示すグラフである。
【図３】この発明の一実施例に係る異常凝結遅延防止普通ポルトランドセメントから得られた合格モルタルと、従来の普通ポルトランドセメントから得られた不合格モルタルとにおいて、石膏などとして添加されたＳＯ３量とモルタルの凝結の終結時間との関係を示すグラフである。
【図４】この発明の一実施例に係る異常凝結遅延防止普通ポルトランドセメントから得られた合格コンクリートと、従来の普通ポルトランドセメントから得られた不合格コンクリートとにおいて、石膏などとして添加されたＳＯ３量とコンクリートの凝結の終結時間との関係を示すグラフである。
【図１】
2005112654.tif 000004
【図２】
2005112654.tif 000005
【図３】
2005112654.tif 000006
【図４】
2005112654.tif 000007